(57)【要約】【課題】青色可視光のカット性に優れた粘着シートおよび表示体を提供する。【解決手段】一の表示体構成部材２１と、他の表示体構成部材２２とを貼合するための粘着剤層１１を備えた粘着シート１であって、粘着剤層１１が、少なくとも第一の青色可視光吸収剤を含有する粘着剤からなり、当該第一の青色可視光吸収剤が、最大吸収波長を４２０〜５００ｎｍの間に有し、当該最大吸収波長における半値幅が、４０ｎｍ以上、２００ｎｍ以下である粘着シート１。【選択図】図１
2019077784.tif 000002
【特許請求の範囲】
【請求項１】
一の表示体構成部材と、他の表示体構成部材とを貼合するための粘着剤層を備えた粘着シートであって、
前記粘着剤層が、少なくとも第一の青色可視光吸収剤を含有する粘着剤からなり、
前記第一の青色可視光吸収剤が、最大吸収波長を４２０〜５００ｎｍの間に有し、当該最大吸収波長における半値幅が、４０ｎｍ以上、２００ｎｍ以下である
ことを特徴とする粘着シート。
【請求項２】
前記第一の青色可視光吸収剤が、メロシアニン色素からなることを特徴とする請求項１に記載の粘着シート。
【請求項３】
前記粘着剤が、第二の青色可視光吸収剤を含有し、
前記第二の青色可視光吸収剤が、前記第一の青色可視光吸収剤の最大吸収波長よりも低波長側に最大吸収波長を有し、当該最大吸収波長における半値幅が、２ｎｍ以上、４０ｎｍ未満である
ことを特徴とする請求項１または２に記載の粘着シート。
【請求項４】
前記第二の青色可視光吸収剤が、銅ポルフィリン錯体からなることを特徴とする請求項３に記載の粘着シート。
【請求項５】
前記粘着剤が、アクリル系粘着剤であることを特徴とする請求項１〜４のいずれか一項に記載の粘着シート。
【請求項６】
２枚の剥離シートと、
前記２枚の剥離シートの剥離面と接するように前記剥離シートに挟持された前記粘着剤層と
を備えることを特徴とする請求項１〜５のいずれか一項に記載の粘着シート。
【請求項７】
前記粘着剤層の全光線透過率が、８０％以上であることを特徴とする請求項１〜６のいずれか一項に記載の粘着シート。
【請求項８】
前記粘着剤中における前記第一の青色可視光吸収剤の含有量をＸ質量％とし、前記粘着剤層の厚さをＺμｍとしたときに、それらが以下の式（Ｉ）を満たすことを特徴とする請求項１〜７のいずれか一項に記載の粘着シート。
０．１≦Ｘ×Ｚ≦１５          ・・・（Ｉ）
【請求項９】
一の表示体構成部材と、
他の表示体構成部材と、
前記一の表示体構成部材および前記他の表示体構成部材を互いに貼合する粘着剤層と
を備えた表示体であって、
前記粘着剤層が、請求項１〜８のいずれか一項に記載の粘着シートの粘着剤層である
ことを特徴とする表示体。
【発明の詳細な説明】
【技術分野】
【０００１】
本発明は、表示体構成部材を貼合するのに用いられる粘着シート、および当該粘着シートを用いた表示体に関するものである。
【背景技術】
【０００２】
近年のテレビ等の映像機器や、パーソナルコンピュータ、携帯電話機、スマートフォン、タブレット端末、ゲーム機等の電子機器においては、表示体（ディスプレイ）として、発光ダイオード（ＬＥＤ素子）を有する表示体モジュールを使用したＬＥＤディスプレイが高い比率で使用されている。
【０００３】
上記のようなディスプレイからは、可視光線が発せられているが、その中でも、波長が３８０〜５００ｎｍの青色可視光（ブルーライト）は、ＬＥＤディスプレイから比較的多く発せられている。この青色可視光は、強いエネルギーを持って網膜に到達するため、眼や身体に大きな負担をかけるといわれている。特に、最近では、ディスプレイを見る時間が長時間化しており、その問題は注目されている。
【０００４】
上記の問題を解決するために、特許文献１は、粘着樹脂組成物と、光の波長３８０〜４９５ｎｍに吸収を有する化合物とを含む組成物を硬化してなる色調補正粘着層を透明基材フィルムに積層した積層フィルムを開示している。かかる積層フィルムをＬＥＤディスプレイに貼付すれば、発せられる青色可視光をカットできる可能性がある。
【先行技術文献】
【特許文献】
【０００５】
【特許文献１】特開２０１５−１１６７１３号公報
【発明の概要】
【発明が解決しようとする課題】
【０００６】
特許文献１にて実施例で使用した上記化合物は、試験例から明らかなように、主として波長３８０〜４２０ｎｍの光の透過率を低減させるものである。しかしながら、かかる積層フィルムでは、青色可視光のカット性は必ずしも十分ではなかった。
【０００７】
本発明は、上記のような実状に鑑みてなされたものであり、青色可視光のカット性に優れた粘着シートおよび表示体を提供することを目的とする。
【課題を解決するための手段】
【０００８】
上記目的を達成するために、第１に本発明は、一の表示体構成部材と、他の表示体構成部材とを貼合するための粘着剤層を備えた粘着シートであって、前記粘着剤層が、少なくとも第一の青色可視光吸収剤を含有する粘着剤からなり、前記第一の青色可視光吸収剤が、最大吸収波長を４２０〜５００ｎｍの間に有し、当該最大吸収波長における半値幅が、４０ｎｍ以上、２００ｎｍ以下であることを特徴とする粘着シートを提供する（発明１）。
【０００９】
上記発明（発明１）によれば、全光線透過率を高く維持しつつ、ＬＥＤディスプレイから発せられている青色可視光の大部分を占める４４０〜４８０ｎｍ、特に４６０ｎｍ付近の波長の光を選択的に吸収するため、青色可視光のカット性に優れる。
【００１０】
上記発明（発明１）においては、前記第一の青色可視光吸収剤が、メロシアニン色素からなることが好ましい（発明２）。
【００１１】
上記発明（発明１，２）においては、前記粘着剤が、第二の青色可視光吸収剤を含有し、前記第二の青色可視光吸収剤が、前記第一の青色可視光吸収剤の最大吸収波長よりも低波長側に最大吸収波長を有し、当該最大吸収波長における半値幅が、２ｎｍ以上、４０ｎｍ未満であることが好ましい（発明３）。
【００１２】
上記発明（発明３）においては、前記第二の青色可視光吸収剤が、銅ポルフィリン錯体からなることが好ましい（発明４）。
【００１３】
上記発明（発明１〜４）においては、前記粘着剤が、アクリル系粘着剤であることが好ましい（発明５）。
【００１４】
上記発明（発明１〜５）においては、前記粘着シートが、２枚の剥離シートと、前記２枚の剥離シートの剥離面と接するように前記剥離シートに挟持された前記粘着剤層とを備えることが好ましい（発明６）。
【００１５】
上記発明（発明１〜６）においては、前記粘着剤層の全光線透過率が、８０％以上であることが好ましい（発明７）。
【００１６】
上記発明（発明１〜７）においては、前記粘着剤中における前記第一の青色可視光吸収剤の含有量をＸ質量％とし、前記粘着剤層の厚さをＺμｍとしたときに、それらが以下の式（Ｉ）を満たすことが好ましい（発明８）。
０．１≦Ｘ×Ｚ≦１５          ・・・（Ｉ）
【００１７】
第２に本発明は、一の表示体構成部材と、他の表示体構成部材と、前記一の表示体構成部材および前記他の表示体構成部材を互いに貼合する粘着剤層とを備えた表示体であって、前記粘着剤層が、前記粘着シート（発明１〜８）の粘着剤層であることを特徴とする表示体を提供する（発明９）。
【発明の効果】
【００１８】
本発明に係る粘着シートおよび表示体は、青色可視光のカット性に優れる。
【図面の簡単な説明】
【００１９】
【図１】本発明の一実施形態に係る粘着シートの断面図である。
【図２】本発明の一実施形態に係る表示体の断面図である。
【図３】実施例で使用したメロシアニン色素の吸収スペクトル測定の結果を示すグラフである。
【図４】実施例で使用した銅ポルフィリン錯体の吸収スペクトル測定の結果を示すグラフである。
【発明を実施するための形態】
【００２０】
以下、本発明の実施形態について説明する。
〔粘着シート〕
本発明の一実施形態に係る粘着シートは、一の表示体構成部材と、他の表示体構成部材とを貼合するための粘着剤層を備えており、好ましくは、当該粘着剤層の片面または両面に剥離シートを積層してなる。表示体および表示体構成部材については、後述する。
【００２１】
本実施形態に係る粘着シートの一例としての具体的構成を図１に示す。
図１に示すように、粘着シート１は、２枚の剥離シート１２ａ，１２ｂと、それら２枚の剥離シート１２ａ，１２ｂの剥離面と接するように当該２枚の剥離シート１２ａ，１２ｂに挟持された粘着剤層１１とから構成される。なお、本明細書における剥離シートの剥離面とは、剥離シートにおいて剥離性を有する面をいい、剥離処理を施した面および剥離処理を施さなくても剥離性を示す面のいずれをも含むものである。
【００２２】
１．各部材
１−１．粘着剤層
本実施形態に係る粘着シート１の粘着剤層１１は、少なくとも第一の青色可視光吸収剤を含有する粘着剤からなる。この第一の青色可視光吸収剤は、最大吸収波長を４２０〜５００ｎｍの間に有し、当該最大吸収波長における半値幅は、４０ｎｍ以上、２００ｎｍ以下である。なお、「最大吸収波長における半値幅」とは、当該最大吸収波長の吸光度をピークトップとする吸収ピークにおいて、当該ピークトップの吸光度の半分の吸光度（半値）における波長の幅を表すものである。当該半値幅が大きいとブロードな吸収ということができ、当該半値幅が小さいと急峻な吸収ということができる。また、本明細書における青色可視光吸収剤の吸収波長は、紫外・可視吸収スペクトル法（ＵＶ−Ｖｉｓスペクトル法）によって測定した値であり、具体的には後述する試験例に示す方法によって測定した値である。
【００２３】
本発明の発明者らが鋭意研究した結果、ＬＥＤディスプレイから発せられている青色可視光は、４４０〜４８０ｎｍ、特に４６０ｎｍ付近の波長の光が大部分であることが分かった。したがって、特許文献１に記載の発明などの従来の技術では、波長３８０〜４２０ｎｍの光はカットできても、青色可視光のカット性は十分ではなかった。
【００２４】
これに対し、本実施形態に係る粘着シート１の粘着剤層１１は、上記のような第一の青色可視光吸収剤を含有する粘着剤からなることにより、全光線透過率を高く維持しつつ、４４０〜４８０ｎｍ、特に４６０ｎｍ付近の波長の光を選択的に吸収し、青色可視光のカット性に優れる。
【００２５】
青色可視光のカット性の観点から、第一の青色可視光吸収剤の最大吸収波長は、４３０〜４９０ｎｍの間にあることが好ましく、特に４４０〜４７０ｎｍの間にあることが好ましい。また、当該最大吸収波長における半値幅は、５０ｎｍ以上であることが好ましく、特に６０ｎｍ以上であることが好ましい。一方、全光線透過率を高く維持する観点から、上記最大吸収波長における半値幅は、１５０ｎｍ以下であることが好ましく、特に８０ｎｍ以下であることが好ましい。
【００２６】
さらに、青色可視光のカット性の観点および全光線透過率を高く維持する観点から、第一の青色可視光吸収剤の上記最大吸収波長の吸光度の半値に対応する吸収波長域は、３５０〜５５０ｎｍであることが好ましく、特に３８０〜５３０ｎｍであることが好ましく、さらには４００〜５００ｎｍであることが好ましい。
【００２７】
上記のような第一の青色可視光吸収剤としては、メロシアニン色素を使用することが好ましい。メロシアニン色素によれば、最大吸収波長、当該最大吸収波長における半値幅、および当該最大吸収波長の吸光度の半値に対応する吸収波長域が上記の好ましい値を満たし易い。
【００２８】
また、メロシアニン色素は、添加量が比較的少量であっても、上記の効果を発揮する。したがって、本実施形態における粘着剤は、メロシアニン色素を多量に含有する必要がなく、そのため、当該粘着剤からなる粘着剤層１１からメロシアニン色素がブリードアウトし難く、表示体構成部材や表示体を汚染し難い。例えば、得られた粘着シートを、高温高湿条件下（例えば８５℃，８５％ＲＨ）または低温条件下（例えば−４０℃）に７２時間置いた場合でも、メロシアニン色素はブリードアウトし難い。
【００２９】
メロシアニン色素としては、例えば、２−［４−（１，３−ジブチルテトラヒドロ−２，４，６−トリオキソ−５（２Ｈ）−ピリミジニリデン）−２−ブテニリデン］−３（２Ｈ）−ベンゾオキサゾールプロパンスルホン酸ナトリウム、２−［４−（１，３ジブチルテトラヒドロ−４，６−ジオキソ−２−チオキソ−５（２Ｈ）−ピリミジニリデン）−２−ブテニリデン］−３（２Ｈ）−ベンゾオキサゾールプロパンスルホン酸ナトリウム、３−エチル−５−［１−［（３−メチル−２（３Ｈ）−ベンゾセレナゾリリデン）メチル］プロピリデン］−２−チオキソ−４−オキサゾリノン４−［４−（３−エチル−４−オキソ−２−チオキソ−５−オキサゾリジニリデン）−２−ブテニリデン］−１（４Ｈ）−キノリンプロパンスルホン酸ナトリウム２−［６−（３−エチル−２−ベンゾチアゾリニデン）−２，４−ヘキサジエニリデン］ベンゾ［ｂ］チオフェン−３（２Ｈ）−オン等が挙げられる。これらは単独で用いてもよいし、２種以上を組み合わせて用いてもよい。
【００３０】
上記粘着剤中における第一の青色可視光吸収剤の含有量Ｘ質量％は、当該粘着剤からなる粘着剤層の厚さをＺμｍとしたときに、以下の式（Ｉ）を満たす値であることが好ましい。
０．１≦Ｘ×Ｚ≦１５        ・・・（Ｉ）
Ｘ×Ｚの値が０．１以上であることにより、上記粘着剤層１１に入射された青色可視光が十分に吸収され、青色可視光のカット性がより優れたものとなる。また、Ｘ×Ｚの値が１５以下であることにより、粘着剤層１１の着色の程度を小さく抑え、ディスプレイの色味を良好に維持することができる。なお、本明細書における粘着剤層１１の厚さは、ＪＩＳ  Ｋ７１３０に準じて測定した値とする。
【００３１】
上記の観点から、Ｘ×Ｚの下限値は、０．２以上であることがより好ましく、特に０．５以上であることが好ましく、さらには１以上であることが好ましい。また、Ｘ×Ｚの上限値は、１０以下であることがより好ましく、特に７以下であることが好ましく、さらには２以下であることが好ましい。
【００３２】
Ｘ×Ｚの値が上記の範囲内に入り易くするために、粘着剤中における第一の青色可視光吸収剤の含有量（Ｘ質量％）は、下限値として０．００５質量％以上であることが好ましく、特に０．０１質量％以上であることが好ましく、さらには０．０２質量％以上であることが好ましい。また、第一の青色可視光吸収剤の含有量（Ｘ質量％）は、上限値として０．５質量％以下であることが好ましく、特に０．３質量％以下であることが好ましく、さらには０．１質量％以下であることが好ましい。
【００３３】
上記粘着剤は、第一の青色可視光吸収剤以外に、当該第一の青色可視光吸収剤の最大吸収波長よりも低波長側に最大吸収波長を有し、当該最大吸収波長における半値幅が、２ｎｍ以上、４０ｎｍ未満である第二の青色可視光吸収剤を含有することも好ましい。粘着剤がかかる第二の青色可視光吸収剤を第一の青色可視光吸収剤と併用することにより、視認性に影響を与える４２０ｎｍ付近の光までも均等に吸収することができる。すなわち、元の光の４００〜５００ｎｍの波長域のバランスを保ったまま透過率を低減することができるため、色バランスの変化を最小限に抑えることができる。
【００３４】
上記の観点から、第二の青色可視光吸収剤の最大吸収波長は、３５０〜４７０ｎｍの間にあることが好ましく、特に３８０〜４５０ｎｍの間にあることが好ましく、さらには４００〜４３０ｎｍの間にあることが好ましい。一方、当該最大吸収波長における半値幅は、５ｎｍ以上であることが好ましく、特に１０ｎｍ以上であることが好ましい。また、上記最大吸収波長における半値幅は、３０ｎｍ以下であることが好ましく、特に２０ｎｍ以下であることが好ましい。
【００３５】
さらに、色バランスの変化を最小限に抑える観点から、第二の青色可視光吸収剤の最大吸収波長の吸光度の半値に対応する吸収波長域は、３３０〜５００ｎｍであることが好ましく、特に３５０〜４８０ｎｍであることが好ましく、さらには４００〜４４０ｎｍであることが好ましい。
【００３６】
上記のような第二の青色可視光吸収剤としては、銅ポルフィリン錯体を使用することが好ましい。銅ポルフィリン錯体によれば、最大吸収波長、当該最大吸収波長における半値幅、および当該最大吸収波長の吸光度の半値に対応する吸収波長域が上記の好ましい値を満たし易い。
【００３７】
また、銅ポルフィリン錯体は、添加量が比較的少量であっても、上記の効果を発揮する。したがって、本実施形態における粘着剤は、銅ポルフィリン錯体を多量に含有する必要がなく、そのため、当該粘着剤からなる粘着剤層から銅ポルフィリン錯体がブリードアウトし難く、表示体構成部材や表示体を汚染し難い。例えば、得られた粘着シートを、高温高湿条件下（例えば８５℃，８５％ＲＨ）または低温条件下（例えば−４０℃）に７２時間置いた場合でも、銅ポルフィリン錯体はブリードアウトし難い。
【００３８】
上記粘着剤中における第二の青色可視光吸収剤の含有量Ｙ質量％は、当該粘着剤からなる粘着剤層の厚さをＺμｍとしたときに、以下の式（II）を満たす値であることが好ましい。
０．０１≦Ｙ×Ｚ≦３        ・・・（II）
Ｙ×Ｚの値０．０１以上であることにより、色バランスの変化を抑える効果がより優れたものとなる。また、Ｙ×Ｚの値が３以下であることにより、粘着剤層の着色の程度を小さく抑えることができ、ディスプレイの色味を良好に維持することができる。
【００３９】
上記の観点から、Ｙ×Ｚの下限値は、０．０５以上であることがより好ましく、特に０．１以上であることが好ましい。また、Ｙ×Ｚの上限値は、１以下であることがより好ましく、特に０．５以下であることが好ましい。
【００４０】
Ｙ×Ｚの値が上記の範囲内に入り易くするために、粘着剤中における第二の青色可視光吸収剤の含有量（Ｙ質量％）は、下限値として０．０００４質量％以上であることが好ましく、特に０．００１質量％以上であることが好ましく、さらには０．００２質量％以上であることが好ましい。また、第二の青色可視光吸収剤の含有量（Ｙ質量％）は、上限値として０．１質量％以下であることが好ましく、特に０．０４質量％以下であることが好ましく、さらには０．０１質量％以下が好ましい。
【００４１】
本実施形態に係る粘着シート１の粘着剤層１１を構成する粘着剤の種類は、特に限定されず、例えば、アクリル系粘着剤、ポリエステル系粘着剤、ポリウレタン系粘着剤、ゴム系粘着剤、シリコーン系粘着剤等のいずれであってもよい。また、当該粘着剤は、エマルション型、溶剤型または無溶剤型のいずれでもよく、架橋タイプまたは非架橋タイプのいずれであってもよい。それらの中でも、粘着物性、光学特性等に優れるアクリル系粘着剤が好ましい。
【００４２】
また、アクリル系粘着剤としては、活性エネルギー線硬化性のものであってもよいし、活性エネルギー線非硬化性のものであってもよいが、光重合開始剤と青色可視光吸収剤との相性の観点から、光重合開始剤が不要な活性エネルギー線非硬化性のアクリル系粘着剤であることが好ましい。活性エネルギー線非硬化性のアクリル系粘着剤としては、特に架橋タイプのものが好ましく、さらには熱架橋タイプのものが好ましい。
【００４３】
上記粘着剤は、特に、（メタ）アクリル酸エステル重合体（Ａ）と、架橋剤（Ｂ）と、青色可視光吸収剤（Ｃ）とを含有する粘着性組成物（以下「粘着性組成物Ｐ」という場合がある。）を架橋してなるものであることが好ましい。青色可視光吸収剤（Ｃ）は、前述した第一の青色可視光吸収剤、または第一の青色可視光吸収剤および第二の青色可視光吸収剤である。かかる粘着性組成物Ｐから得られる粘着剤は、全光線透過率を高く維持しつつ、青色可視光のカット性に優れるとともに、優れた光学特性、粘着力、耐久性（高温高湿条件下での段差追従性）等を発揮し得る。なお、本明細書において、（メタ）アクリル酸とは、アクリル酸及びメタクリル酸の両方を意味する。他の類似用語も同様である。また、「重合体」には「共重合体」の概念も含まれるものとする。
【００４４】
（１）粘着性組成物の成分
（１−１）（メタ）アクリル酸エステル重合体（Ａ）
本実施形態における（メタ）アクリル酸エステル重合体（Ａ）は、当該重合体を構成するモノマー単位として、架橋剤（Ｂ）と反応する反応性基を分子内に有する反応性基含有モノマーを含むことが好ましい。この反応性基含有モノマー由来の反応性基が架橋剤（Ｂ）と反応して、架橋構造（三次元網目構造）が形成され、所望の凝集力を有する粘着剤が得られる。
【００４５】
上記反応性基含有モノマーとしては、分子内に水酸基を有するモノマー（水酸基含有モノマー）、分子内にカルボキシ基を有するモノマー（カルボキシ基含有モノマー）、分子内にアミノ基を有するモノマー（アミノ基含有モノマー）などが好ましく挙げられる。これらの中でも、架橋剤（Ｂ）との反応性に優れ、被着体への悪影響の少ない水酸基含有モノマーが特に好ましい。
【００４６】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｂ）との反応性および他の単量体との共重合性の点から（メタ）アクリル酸２−ヒドロキシエチルおよび（メタ）アクリル酸４−ヒドロキシブチルが好ましく、特に（メタ）アクリル酸２−ヒドロキシエチルが好ましい。これらは単独で用いてもよいし、２種以上を組み合わせて用いてもよい。
【００４７】
カルボキシ基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（Ａ）におけるカルボキシ基の架橋剤（Ｂ）との反応性および他の単量体との共重合性の点からアクリル酸が好ましい。これらは単独で用いてもよいし、２種以上を組み合わせて用いてもよい。
【００４８】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００４９】
（メタ）アクリル酸エステル重合体（Ａ）は、当該重合体を構成するモノマー単位として、反応性基含有モノマーを、下限値として３質量％以上含有することが好ましく、特に１０質量％以上含有することが好ましく、さらには１５質量％以上含有することが好ましい。また、（メタ）アクリル酸エステル重合体（Ａ）は、当該重合体を構成するモノマー単位として、反応性基含有モノマーを、上限値として３５質量％以下含有することが好ましく、特に３０質量％以下含有することが好ましく、さらには２５質量％以下含有することが好ましい。（メタ）アクリル酸エステル重合体（Ａ）がモノマー単位として上記の量で反応性基含有モノマーを含有すると、得られる粘着剤において良好な架橋構造が形成され、所望の凝集力が得られる。また、反応性基含有モノマーが水酸基含有モノマーの場合には、含有量が１５質量％以上であると、粘着剤中に所定量の水酸基が残存することとなる。水酸基は親水性基であり、そのような親水性基が所定量粘着剤中に存在すると、粘着剤が高温高湿条件下に置かれた場合でも、その高温高湿条件下で粘着剤に浸入した水分との相溶性が良く、その結果、常温常湿に戻したときの粘着剤の白化が抑制されることとなる（耐湿熱白化性に優れる）。
【００５０】
また、（メタ）アクリル酸エステル重合体（Ａ）は、当該重合体を構成するモノマー単位として、カルボキシ基含有モノマーを含まないことも好ましい。カルボキシ基は酸成分であるため、カルボキシ基含有モノマーを含有しないことにより、粘着剤の貼付対象に、酸により不具合が生じるもの、例えばスズドープ酸化インジウム（ＩＴＯ）等の透明導電膜や金属膜などが存在する場合にも、酸によるそれらの不具合（腐食、抵抗値変化等）を抑制することができる。ただし、かかる不具合が生じない程度に、カルボキシ基含有モノマーを所定量含有することは許容される。具体的には、（メタ）アクリル酸エステル重合体（Ａ）中に、モノマー単位として、カルボキシ基含有モノマーを０．１質量％以下、好ましくは０．０１質量％以下、さらに好ましくは０．００１質量％以下の量で含有することが許容される。
【００５１】
（メタ）アクリル酸エステル重合体（Ａ）は、当該重合体を構成するモノマー単位として、（メタ）アクリル酸アルキルエステルを含有することが好ましい。これにより、良好な粘着性を発現することができる。アルキル基は、直鎖状または分岐鎖状であってもよい。
【００５２】
（メタ）アクリル酸アルキルエステルとしては、粘着性の観点から、アルキル基の炭素数が１〜２０の（メタ）アクリル酸アルキルエステルが好ましい。アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸メチル、（メタ）アクリル酸ｎ−ブチルまたは（メタ）アクリル酸２−エチルヘキシルが特に好ましい。なお、これらは単独で用いてもよいし、２種以上を組み合わせて用いてもよい。
【００５３】
（メタ）アクリル酸エステル重合体（Ａ）は、当該重合体を構成するモノマー単位として、（メタ）アクリル酸アルキルエステルを５０質量％以上含有することが好ましく、５５質量％以上含有することがより好ましく、特に６０質量％以上含有することが好ましく、さらには６５質量％以上含有することが好ましい。（メタ）アクリル酸アルキルエステルの含有量の下限値が上記であると、（メタ）アクリル酸エステル重合体（Ａ）は好適な粘着性を発揮することができる。また、（メタ）アクリル酸エステル重合体（Ａ）は、当該重合体を構成するモノマー単位として、（メタ）アクリル酸アルキルエステルを９９質量％以下含有することが好ましく、特に９５質量％以下含有することが好ましく、さらには９０質量％以下含有することが好ましい。（メタ）アクリル酸アルキルエステルの含有量の上限値が上記であると、（メタ）アクリル酸エステル重合体（Ａ）中に反応性官能基含有モノマー等の他のモノマー成分を好適な量導入することができる。
【００５４】
上記（メタ）アクリル酸エステル重合体（Ａ）は、当該重合体を構成するモノマー単位として、分子内に脂環式構造を有するモノマー（脂環式構造含有モノマー）を含有することも好ましい。脂環式構造含有モノマーは嵩高いため、これを重合体中に存在させることにより、重合体同士の間隔を広げるものと推定され、得られる粘着剤を柔軟性に優れたものとすることができる。これにより、粘着剤は、段差追従性に優れたものとなる。
【００５５】
脂環式構造含有モノマーにおける脂環式構造の炭素環は、飽和構造のものであってもよいし、不飽和結合を一部に有するものであってもよい。また、脂環式構造は、単環の脂環式構造であってもよいし、二環、三環等の多環の脂環式構造であってもよい。得られる（メタ）アクリル酸エステル重合体（Ａ）の相互間の距離を適切にし、粘着剤により高い応力緩和性を付与する観点から、上記脂環式構造は、多環の脂環式構造（多環構造）であることが好ましい。さらに、（メタ）アクリル酸エステル重合体（Ａ）と他の成分との相溶性を考慮して、上記多環構造は、二環から四環であることが特に好ましい。また、上記と同様に応力緩和性を付与する観点から、脂環式構造の炭素数（環を形成している部分の全ての炭素数をいい、複数の環が独立して存在する場合には、その合計の炭素数をいう）は、通常５以上であることが好ましく、７以上であることが特に好ましい。一方、脂環式構造の炭素数の上限は特に制限されないが、上記と同様に相溶性の観点から、１５以下であることが好ましく、１０以下であることが特に好ましい。
【００５６】
上記脂環式構造含有モノマーとしては、具体的には、（メタ）アクリル酸シクロヘキシル、（メタ）アクリル酸ジシクロペンタニル、（メタ）アクリル酸アダマンチル、（メタ）アクリル酸イソボルニル、（メタ）アクリル酸ジシクロペンテニル、（メタ）アクリル酸ジシクロペンテニルオキシエチル等が挙げられ、中でも、より優れた段差追従性を発揮する、（メタ）アクリル酸ジシクロペンタニル（脂環式構造の炭素数：１０）、（メタ）アクリル酸アダマンチル（脂環式構造の炭素数：１０）または（メタ）アクリル酸イソボルニル（脂環式構造の炭素数：７）が好ましく、特に（メタ）アクリル酸イソボルニルが好ましい。これらは、１種を単独で用いてもよいし、２種以上を組み合わせて用いてもよい。
【００５７】
（メタ）アクリル酸エステル重合体（Ａ）は、当該重合体を構成するモノマー単位として脂環式構造含有モノマーを含有する場合、当該脂環式構造含有モノマーを１質量％以上含有することが好ましく、特に５質量％以上含有することが好ましく、さらには１０質量％以上含有することが好ましい。また、（メタ）アクリル酸エステル重合体（Ａ）は、当該重合体を構成するモノマー単位として、脂環式構造含有モノマーを３０質量％以下含有することが好ましく、特に２５質量％以下含有することが好ましく、さらには２０質量％以下含有することが好ましい。脂環式構造含有モノマーの含有量が上記の範囲にあることで、得られる粘着剤の段差追従性がより優れるとともに、プラスチックに対する粘着力がより優れたものとなる。
【００５８】
また、上記（メタ）アクリル酸エステル重合体（Ａ）は、当該重合体を構成するモノマー単位として、窒素原子含有モノマーを含有することも好ましい。窒素原子含有モノマーを構成単位として重合体中に存在させることにより、粘着剤に所定の極性を付与し、ガラスのようなある程度の極性を有する被着体に対しても、親和性に優れたものとすることができる。上記窒素原子含有モノマーとしては、（メタ）アクリル酸エステル重合体（Ａ）に適度な剛性を持たせる観点から、窒素含有複素環を有するモノマーが好ましい。
【００５９】
窒素含有複素環を有するモノマーとしては、例えば、Ｎ−（メタ）アクリロイルモルホリン、Ｎ−ビニル−２−ピロリドン、Ｎ−（メタ）アクリロイルピロリドン、Ｎ−（メタ）アクリロイルピペリジン、Ｎ−（メタ）アクリロイルピロリジン、Ｎ−（メタ）アクリロイルアジリジン、アジリジニルエチル（メタ）アクリレート、２−ビニルピリジン、４−ビニルピリジン、２−ビニルピラジン、１−ビニルイミダゾール、Ｎ−ビニルカルバゾール、Ｎ−ビニルフタルイミド等が挙げられ、中でも、より優れた粘着力を発揮するＮ−（メタ）アクリロイルモルホリンが好ましく、特にＮ−アクリロイルモルホリンが好ましい。これらは、１種を単独で用いてもよいし、２種以上を組み合わせて用いてもよい。
【００６０】
（メタ）アクリル酸エステル重合体（Ａ）は、当該重合体を構成するモノマー単位として窒素原子含有モノマーを含有する場合、当該窒素原子含有モノマーを１質量％以上含有することが好ましく、特に２質量％以上含有することが好ましく、さらには３質量％以上含有することが好ましい。また、（メタ）アクリル酸エステル重合体（Ａ）は、当該重合体を構成するモノマー単位として、当該窒素原子含有モノマーを２０質量％以下含有することが好ましく、特に１５質量％以下含有することが好ましく、さらには１０質量％以下含有することが好ましい。窒素原子含有モノマーの含有量が上記の範囲内にあると、得られる粘着剤が、ガラスに対する優れた粘着力を十分に発揮することができる。
【００６１】
（メタ）アクリル酸エステル重合体（Ａ）は、所望により、当該重合体を構成するモノマー単位として、他のモノマーを含有してもよい。他のモノマーとしては、反応性官能基含有モノマーの前述した作用を阻害しないためにも、反応性官能基を含有しないモノマーが好ましい。かかるモノマーとしては、例えば、（メタ）アクリル酸メトキシエチル、（メタ）アクリル酸エトキシエチル等の（メタ）アクリル酸アルコキシアルキルエステル、酢酸ビニル、スチレンなどが挙げられる。これらは単独で用いてもよいし、２種以上を組み合わせて用いてもよい。
【００６２】
（メタ）アクリル酸エステル重合体（Ａ）は、直鎖状のポリマーであることが好ましい。直鎖状のポリマーであることにより、分子鎖の絡み合いが起こりやすくなり、凝集力の向上が期待できるため、高温高湿条件下での段差追従性に優れた粘着剤が得られ易い。
【００６３】
また、（メタ）アクリル酸エステル重合体（Ａ）は、溶液重合法によって得られた溶液重合物であることが好ましい。溶液重合物であることにより、高分子量のポリマーが得られやすくなり、凝集力の向上が期待できるため、高温高湿条件下での段差追従性に優れた粘着剤が得られ易い。
【００６４】
（メタ）アクリル酸エステル重合体（Ａ）の重合態様は、ランダム共重合体であってもよいし、ブロック共重合体であってもよい。
【００６５】
（メタ）アクリル酸エステル重合体（Ａ）の重量平均分子量は、下限値として２０万以上であることが好ましく、特に３０万以上であることが好ましく、さらには４０万以上であることが好ましい。（メタ）アクリル酸エステル重合体（Ａ）の重量平均分子量の下限値が上記以上であると、得られる粘着剤の高温高湿条件下での段差追従性がより優れたものとなる。
【００６６】
また、（メタ）アクリル酸エステル重合体（Ａ）の重量平均分子量は、上限値として２００万以下であることが好ましく、特に１５０万以下であることが好ましく、さらには１００万以下であることが好ましい。（メタ）アクリル酸エステル重合体（Ａ）の重量平均分子量の上限値が上記以下であると、得られる粘着剤の段差追従性がより優れたものとなる。なお、本明細書における重量平均分子量は、ゲルパーミエーションクロマトグラフィー（ＧＰＣ）法により測定した標準ポリスチレン換算の値である。
【００６７】
なお、粘着性組成物Ｐにおいて、（メタ）アクリル酸エステル重合体（Ａ）は、１種を単独で用いてもよいし、２種以上を組み合わせて用いてもよい。
【００６８】
（１−２）架橋剤（Ｂ）
架橋剤（Ｂ）は、粘着性組成物Ｐの加熱により（メタ）アクリル酸エステル重合体（Ａ）を架橋し、三次元網目構造を良好に形成することが可能となる。これにより、得られる粘着剤の凝集力が向上し、高温高湿条件下での段差追従性が優れたものとなる。
【００６９】
上記架橋剤（Ｂ）としては、（メタ）アクリル酸エステル重合体（Ａ）が有する反応性基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、（メタ）アクリル酸エステル重合体（Ａ）が有する反応性基が水酸基の場合、水酸基との反応性に優れたイソシアネート系架橋剤を使用することが好ましく、（メタ）アクリル酸エステル重合体（Ａ）が有する反応性基がカルボキシ基の場合、カルボキシ基との反応性に優れたエポキシ系架橋剤を使用することが好ましい。なお、架橋剤（Ｂ）は、１種を単独で、または２種以上を組み合わせて使用することができる。
【００７０】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートおよびトリメチロールプロパン変性キシリレンジイソシアネートが好ましい。
【００７１】
エポキシ系架橋剤としては、例えば、１，３−ビス（Ｎ，Ｎ−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。中でもカルボキシ基との反応性の観点から、１，３−ビス（Ｎ，Ｎ−ジグリシジルアミノメチル）シクロヘキサンが好ましい。
【００７２】
粘着性組成物Ｐ中における架橋剤（Ｂ）の含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、１０質量部以下であることが好ましく、特に５質量部以下であることが好ましく、さらには０．４質量部以下であることが好ましい。架橋剤（Ｂ）の含有量が上記範囲にあることで、得られる粘着剤が良好な凝集力を発揮し、高温高湿条件下での段差追従性により優れたものとなる。
【００７３】
（１−３）青色可視光吸収剤（Ｃ）
青色可視光吸収剤（Ｃ）は、前述した第一の青色可視光吸収剤、または第一の青色可視光吸収剤および第二の青色可視光吸収剤である。具体的な化合物や含有量は、前述した通りである。
【００７４】
（１−４）各種添加剤
粘着性組成物Ｐには、所望により、アクリル系粘着剤に通常使用されている各種添加剤、例えばシランカップリング剤、紫外線吸収剤、帯電防止剤、粘着付与剤、酸化防止剤、光安定剤、軟化剤、屈折率調整剤、防錆剤などを添加することができる。なお、後述の重合溶媒や希釈溶媒は、粘着性組成物Ｐを構成する添加剤に含まれないものとする。
【００７５】
粘着性組成物Ｐは、上記の中でもシランカップリング剤を含有することが好ましい。これにより、被着体がプラスチック板であっても、ガラス部材であっても、当該被着体との密着性が向上し、高温高湿条件下での段差追従性がより優れたものとなる。
【００７６】
シランカップリング剤としては、分子内にアルコキシシリル基を少なくとも１個有する有機ケイ素化合物であって、（メタ）アクリル酸エステル重合体（Ａ）との相溶性がよく、光透過性を有するものが好ましい。
【００７７】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００７８】
粘着性組成物Ｐ中におけるシランカップリング剤の含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、１質量部以下であることが好ましく、特に０．５質量部以下であることが好ましく、さらには０．３質量部以下であることが好ましい。
【００７９】
（２）粘着性組成物の調製
粘着性組成物Ｐは、（メタ）アクリル酸エステル重合体（Ａ）を製造し、得られた（メタ）アクリル酸エステル重合体（Ａ）と、架橋剤（Ｂ）と、青色可視光吸収剤（Ｃ）とを混合するとともに、所望により添加剤を加えることで製造することができる。
【００８０】
（メタ）アクリル酸エステル重合体（Ａ）は、重合体を構成するモノマーの混合物を通常のラジカル重合法で重合することにより製造することができる。（メタ）アクリル酸エステル重合体（Ａ）の重合は、所望により重合開始剤を使用して、溶液重合法により行うことが好ましい。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００８１】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２,４−ジメチルバレロニトリル）、２,２'−アゾビス（２,４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００８２】
有機過酸化物としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【００８３】
なお、上記重合工程において、２−メルカプトエタノール等の連鎖移動剤を配合することにより、得られる重合体の重量平均分子量を調節することができる。
【００８４】
（メタ）アクリル酸エステル重合体（Ａ）が得られたら、（メタ）アクリル酸エステル重合体（Ａ）の溶液に、架橋剤（Ｂ）、青色可視光吸収剤（Ｃ）、ならびに所望により希釈溶剤および添加剤を添加し、十分に混合することにより、溶剤で希釈された粘着性組成物Ｐ（塗布溶液）を得る。なお、上記各成分のいずれかにおいて、固体状のものを用いる場合、あるいは、希釈されていない状態で他の成分と混合した際に析出を生じる場合には、その成分を単独で予め希釈溶媒に溶解もしくは希釈してから、その他の成分と混合してもよい。
【００８５】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００８６】
このようにして調製された塗布溶液の濃度・粘度としては、コーティング可能な範囲であればよく、特に制限されず、状況に応じて適宜選定することができる。例えば、粘着性組成物Ｐの濃度が１０〜６０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐは、（メタ）アクリル酸エステル重合体（Ａ）の重合溶媒をそのまま希釈溶剤とする塗布溶液となる。
【００８７】
（３）粘着剤層の形成
本実施形態における粘着剤層１１は、好ましくは粘着性組成物Ｐ（の塗布層）を架橋した粘着剤からなる。粘着性組成物Ｐの架橋は、通常は加熱処理により行うことができる。なお、この加熱処理は、所望の対象物に塗布した粘着性組成物Ｐの塗布層から希釈溶剤等を揮発させる際の乾燥処理で兼ねることもできる。
【００８８】
加熱処理の加熱温度は、５０〜１５０℃であることが好ましく、特に７０〜１２０℃であることが好ましい。また、加熱時間は、１０秒〜１０分であることが好ましく、特に５０秒〜２分であることが好ましい。
【００８９】
加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、粘着剤が形成される。
【００９０】
上記の加熱処理（及び養生）により、架橋剤（Ｂ）を介して（メタ）アクリル酸エステル重合体（Ａ）が十分に架橋される。このようにして得られる粘着剤は、高温高湿条件下での段差追従性に優れたものとなる。
【００９１】
（４）粘着剤の物性
本実施形態における粘着剤は、以下の物性を有することが好ましい。
（４−１）ゲル分率
本実施形態に係る粘着剤のゲル分率は、下限値として４０％以上であることが好ましく、５０％以上であることがより好ましく、５５％以上であることが特に好ましい。粘着剤のゲル分率の下限値が上記であると、粘着剤の凝集力が高くなり、高温高湿条件下での段差追従性がより優れたものとなる。また、本実施形態に係る粘着剤のゲル分率は、上限値として９８％以下であることが好ましく、９０％以下であることがより好ましく、特に８０％以下であることが好ましく、さらには７０％以下であることが好ましい。粘着剤のゲル分率の上限値が上記であると、粘着剤が硬くなり過ぎず、良好な粘着力が発現し、被着体との接着性がより優れたものとなる。ここで、粘着剤のゲル分率の測定方法は、後述する試験例に示す通りである。
【００９２】
（４−２）貯蔵弾性率
本実施形態に係る粘着剤の２３℃における貯蔵弾性率は、下限値として０．０１ＭＰａ以上であることが好ましく、特に０．０３ＭＰａ以上であることが好ましく、さらには０．０５ＭＰａ以上であることが好ましい。上記貯蔵弾性率の下限値が上記であることにより、高温高湿条件下での段差追従性に優れたものとなる。また、上記貯蔵弾性率は、上限値として０．５ＭＰａ以下であることが好ましく、特に０．３ＭＰａ以下であることが好ましく、さらには０．１５ＭＰａ以下であることが好ましい。上記貯蔵弾性率の上限値が上記であることにより、初期の段差追従性に優れたものとなる。なお、本明細書における貯蔵弾性率は、ＪＩＳ  Ｋ７２４４−６に準拠して、測定周波数１Ｈｚにてねじりせん断法により測定した値とする。具体的には、後述する試験例に示す通りである。
【００９３】
（５）粘着剤層の厚さ
本実施形態に係る粘着シート１における粘着剤層１１の厚さ（Ｚμｍ）は、前述したＸ×Ｚの式（Ｉ）を満たす値であることが好ましく、さらにはＹ×Ｚの式（II）をも満たす値であることが好ましい。
【００９４】
粘着剤層１１の厚さは、具体的には、下限値として５μｍ以上であることが好ましく、３０μｍ以上であることがより好ましく、特に５０μｍ以上であることが好ましい。粘着剤層１１の厚さの下限値が上記であると、青色可視光吸収剤（Ｃ）の濃度との関係で、優れた青色可視光カット性を発揮し易く、また、所望の粘着力を発揮し易い。さらに、段差追従性をより優れたものとする観点からは、粘着剤層１１の厚さは７０μｍ以上であることがより好ましい。
【００９５】
また、粘着剤層１１の厚さは、上限値として１０００μｍ以下であることが好ましく、６００μｍ以下であることがより好ましく、特に３００μｍ以下であることが好ましく、さらには２００μｍ以下であることが好ましい。粘着剤層１１の厚さの上限値が上記であると、加工性が良好なものとなる。また、押し跡等による外観不具合が発生しにくくなる。なお、粘着剤層１１は単層で形成してもよいし、複数層を積層して形成することもできる。
【００９６】
１−２．剥離シート
剥離シート１２ａ，１２ｂは、粘着シート１の使用時まで粘着剤層１１を保護するものであり、粘着シート１（粘着剤層１１）を使用するときに剥離される。本実施形態に係る粘着シート１において、剥離シート１２ａ，１２ｂの一方または両方は必ずしも必要なものではない。
【００９７】
剥離シート１２ａ，１２ｂとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００９８】
上記剥離シート１２ａ，１２ｂの剥離面（特に粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【００９９】
剥離シート１２ａ，１２ｂの厚さについては特に制限はないが、通常２０〜１５０μｍ程度である。
【０１００】
２．物性
（１）全光線透過率
本実施形態に係る粘着シート１の粘着剤層１１の全光線透過率（ＪＩＳ Ｋ７３６１−１：１９９７に準拠して測定した値）は、８０％以上であることが好ましく、特に９０％以上であることが好ましく、さらには９５％以上であることが好ましい。全光線透過率が上記であると、透明性が高く、光学用途（表示体用）として好適なものとなる。本実施形態では、前述した青色可視光吸収剤（Ｃ）が４４０〜４８０ｎｍの波長の光を選択的に吸収し易いため、上記のように高い全光線透過率を維持することができる。
【０１０１】
（２）各波長の透過率
本実施形態に係る粘着シート１における粘着剤層１１の波長４２０ｎｍの透過率は、上限値として、９０％以下であることが好ましく、特に８５％以下であることが好ましく、さらには８０％以下であることが好ましい。これにより、当該波長付近における青色可視光のカット性に優れたものとなる。また、４２０〜４８０ｎｍにおいて元の色バランスを維持するという観点からは、６０％以下であることが好ましい。一方、波長４２０ｎｍの透過率の下限値は、３０％以上であることが好ましく、特に４０％以上であることが好ましく、さらには５０％以上であることが好ましい。これにより、ディスプレイの色味を良好に維持することができる。
【０１０２】
本実施形態に係る粘着シート１における粘着剤層１１の波長４４０ｎｍの透過率は、上限値として、９０％以下であることが好ましく、特に８５％以下であることが好ましく、さらには８０％以下であることが好ましい。これにより、当該波長付近における青色可視光のカット性に優れたものとなる。また、４２０〜４８０ｎｍにおいて元の色バランスを維持するという観点からは、６５％以下であることが好ましい。一方、波長４４０ｎｍの透過率の下限値は、３０％以上であることが好ましく、特に４０％以上であることが好ましく、さらには５０％以上であることが好ましい。これにより、ディスプレイの色味を良好に維持することができる。
【０１０３】
本実施形態に係る粘着シート１における粘着剤層１１の波長４６０ｎｍの透過率は、上限値として、９０％以下であることが好ましく、特に７０％以下であることが好ましく、さらには６０％以下であることが好ましい。これにより、当該波長付近における青色可視光のカット性に優れたものとなる。一方、波長４６０ｎｍの透過率の下限値は、３０％以上であることが好ましく、特に４０％以上であることが好ましく、さらには５０％以上であることが好ましい。これにより、ディスプレイの色味を良好に維持することができる。
【０１０４】
本実施形態に係る粘着シート１における粘着剤層１１の波長４８０ｎｍの透過率は、上限値として、９０％以下であることが好ましく、特に７０％以下であることが好ましく、さらには６０％以下であることが好ましい。これにより、当該波長付近における青色可視光のカット性に優れたものとなる。一方、波長４８０ｎｍの透過率の下限値は、３０％以上であることが好ましく、特に４０％以上であることが好ましく、さらには５０％以上であることが好ましい。これにより、ディスプレイの色味を良好に維持することができる。
【０１０５】
本実施形態に係る粘着シート１における粘着剤層１１の波長４２０〜４８０ｎｍにおける透過率の最大値と最小値との差は、６０ポイント以下であることが好ましく、特に３０ポイント以下であることが好ましく、さらには８ポイント以下であることが好ましい。波長４２０〜４８０ｎｍにおける透過率の最大値と最小値との差が上記であることにより、当該波長域の光を均一に吸収することができ、ディスプレイの色バランスを良好に維持することができる。なお、上記波長４２０〜４８０ｎｍにおける透過率の最大値と最小値との差の下限値は、特に限定されないが、０．２ポイント以上であることが好ましく、特に１ポイント以上であることが好ましく、さらには４ポイント以上であることが好ましい。
【０１０６】
上記各波長における透過率の具体的な測定方法は、後述する試験例に示す通りである。
【０１０７】
（３）粘着力
本実施形態に係る粘着シート１のソーダライムガラスに対する粘着力は、下限値として１Ｎ／２５ｍｍ以上であることが好ましく、特に５Ｎ／２５ｍｍ以上であることが好ましく、さらには２５Ｎ／２５ｍｍ以上であることが好ましい。粘着力の下限値が上記であると、高温高湿条件下での段差追従性がより優れたものとなる。また、本実施形態に係る粘着シート１のソーダライムガラスに対する粘着力は、上限値として１００Ｎ／２５ｍｍ以下であることが好ましく、８０Ｎ／２５ｍｍ以下であることがより好ましく、５０Ｎ／２５ｍｍ以下であることが特に好ましい。粘着力の上限値が上記であると、良好なリワーク性が得られ、貼合ミスが生じた場合、表示体構成部材、特に高価な表示体構成部材の再利用が可能となる。
【０１０８】
ここで、本明細書における粘着力は、基本的にはＪＩＳ  Ｚ０２３７：２００９に準じた１８０度引き剥がし法により測定した粘着力をいうが、測定サンプルは２５ｍｍ幅、１００ｍｍ長とし、当該測定サンプルを被着体に貼付し、０．５ＭＰａ、５０℃で２０分加圧した後、常圧、２３℃、５０％ＲＨの条件下で２４時間放置してから、剥離速度３００ｍｍ／ｍｉｎにて測定するものとする。
【０１０９】
３．粘着シートの製造
粘着シート１の一製造例としては、一方の剥離シート１２ａ（または１２ｂ）の剥離面に、上記粘着性組成物Ｐの塗布溶液を塗布し、加熱処理を行って粘着性組成物Ｐを熱架橋し、塗布層を形成した後、その塗布層に他方の剥離シート１２ｂ（または１２ａ）の剥離面を重ね合わせる。養生期間が必要な場合は養生期間をおくことにより、養生期間が不要な場合はそのまま、上記塗布層が粘着剤層１１となる。これにより、上記粘着シート１が得られる。加熱処理および養生の条件については、前述した通りである。
【０１１０】
粘着シート１の他の製造例としては、一方の剥離シート１２ａの剥離面に、上記粘着性組成物Ｐの塗布溶液を塗布し、加熱処理を行って粘着性組成物Ｐを熱架橋し、塗布層を形成して、塗布層付きの剥離シート１２ａを得る。また、他方の剥離シート１２ｂの剥離面に、上記粘着性組成物Ｐの塗布溶液を塗布し、加熱処理を行って粘着性組成物Ｐを熱架橋し、塗布層を形成して、塗布層付きの剥離シート１２ｂを得る。そして、塗布層付きの剥離シート１２ａと塗布層付きの剥離シート１２ｂとを、両塗布層が互いに接触するように貼り合わせる。ここで、塗布層付きの剥離シートを複数作製し、その塗布層を所望の数だけ貼合してもよい。養生期間が必要な場合は養生期間をおくことにより、養生期間が不要な場合はそのまま、上記の積層された塗布層が粘着剤層１１となる。これにより、上記粘着シート１が得られる。この製造例によれば、粘着剤層１１が厚い場合であっても、安定して製造することが可能となる。
【０１１１】
上記粘着性組成物Ｐの塗布溶液を塗布する方法としては、例えばバーコート法、ナイフコート法、ロールコート法、ブレードコート法、ダイコート法、グラビアコート法等を利用することができる。
【０１１２】
〔表示体〕
図２に示すように、本実施形態に係る表示体２は、第１の表示体構成部材２１（一の表示体構成部材）と、第２の表示体構成部材２２（他の表示体構成部材）と、それらの間に位置し、第１の表示体構成部材２１および第２の表示体構成部材２２を互いに貼合する粘着剤層１１とを備えて構成される。本実施形態に係る表示体２では、第１の表示体構成部材２１は、粘着剤層１１側の面に印刷層３などの段差を有していてもよい。
【０１１３】
上記表示体２における粘着剤層１１は、前述した粘着シート１の粘着剤層１１である。
【０１１４】
表示体２としては、例えば、液晶（ＬＣＤ）ディスプレイ、発光ダイオード（ＬＥＤ）ディスプレイ、有機エレクトロルミネッセンス（有機ＥＬ）ディスプレイ、電子ペーパー等が挙げられ、タッチパネルであってもよい。また、表示体２としては、それらの一部を構成する部材であってもよい。
【０１１５】
第１の表示体構成部材２１は、ガラス板、プラスチック板等の他、それらを含む積層体などからなる保護パネルであることが好ましい。この場合、印刷層３は、第１の表示体構成部材２１における粘着剤層１１側に、額縁状に形成されることが一般的である。
【０１１６】
上記ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１〜５ｍｍであり、好ましくは０．２〜２ｍｍである。
【０１１７】
上記プラスチック板としては、特に限定されることなく、例えば、アクリル板、ポリカーボネート板等が挙げられる。プラスチック板の厚さは、特に限定されないが、通常は０．２〜５ｍｍであり、好ましくは０．４〜３ｍｍである。
【０１１８】
なお、上記ガラス板やプラスチック板の片面または両面には、各種の機能層（透明導電膜、金属層、シリカ層、ハードコート層、防眩層等）が設けられていてもよいし、光学部材が積層されていてもよい。また、透明導電膜および金属層は、パターニングされていてもよい。
【０１１９】
第２の表示体構成部材２２は、第１の表示体構成部材２１に貼付されるべき光学部材、表示体モジュール（例えば、液晶（ＬＣＤ）モジュール、発光ダイオード（ＬＥＤ）モジュール、有機エレクトロルミネッセンス（有機ＥＬ）モジュール等）、表示体モジュールの一部としての光学部材、または表示体モジュールを含む積層体であることが好ましい。
【０１２０】
上記光学部材としては、例えば、飛散防止フィルム、偏光板（偏光フィルム）、偏光子、位相差板（位相差フィルム）、視野角補償フィルム、輝度向上フィルム、コントラスト向上フィルム、液晶ポリマーフィルム、拡散フィルム、半透過反射フィルム、透明導電性フィルム等が挙げられる。飛散防止フィルムとしては、基材フィルムの片面にハードコート層が形成されてなるハードコートフィルム等が例示される。
【０１２１】
印刷層３を構成する材料は特に限定されることなく、印刷用の公知の材料が使用される。印刷層３の厚さ、すなわち段差の高さの下限値は、３μｍ以上であることが好ましく、５μｍ以上であることがより好ましく、７μｍ以上であることが特に好ましく、１０μｍ以上であることが最も好ましい。下限値が上記以上であることにより、電気配線を視認者側から見えなくする等の隠蔽性を十分に確保することができる。また、上限値は、５０μｍ以下であることが好ましく、３５μｍ以下であることがより好ましく、２５μｍ以下であることが特に好ましく、２０μｍ以下であることがさらに好ましい。上限値が上記以下であることにより、当該印刷層３に対する粘着剤層１１の段差追従性の悪化を防止することができる。
【０１２２】
上記表示体２を製造するには、一例として、粘着シート１の一方の剥離シート１２ａを剥離して、粘着シート１の露出した粘着剤層１１を、第１の表示体構成部材２１の印刷層３が存在する側の面に貼合する。
【０１２３】
その後、粘着シート１の粘着剤層１１から他方の剥離シート１２ｂを剥離して、粘着シート１の露出した粘着剤層１１と第２の表示体構成部材２２とを貼合する。また、他の例として、第１の表示体構成部材２１および第２の表示体構成部材２２の貼合順序を入れ替えてもよい。
【０１２４】
上記表示体２においては、表示体モジュールが発光する光のうちの青色可視光は、粘着剤層１１にて選択的に、かつ十分に吸収される。したがって、本実施形態に係る表示体２は、全光線透過率は高く維持しつつ、優れた青色可視光カット性を発揮する。
【０１２５】
また、上記表示体２における粘着剤層１１に含まれる第一の青色可視光吸収剤がメロシアニン色素であり、第二の青色可視光吸収剤が銅ポルフィリン錯体である場合、それらの化合物はブリードアウトし難いため、表示体構成部材２１，２２や表示体２がこれらの青色可視光吸収剤によって汚染されることが抑制される。
【０１２６】
さらに、上記表示体２において、粘着剤層１１が粘着性組成物Ｐから形成されたものである場合、当該粘着剤層１１は高温高湿条件下での段差追従性に優れるため、表示体２が、例えば高温高湿条件下（例えば、８５℃、８５％ＲＨ）に置かれた場合でも、段差近傍に浮き、剥がれ等が発生することが抑制される。
【０１２７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１２８】
例えば、粘着シート１における剥離シート１２ａ，１２ｂのいずれか一方または両方は省略されてもよく、また、剥離シート１２ａおよび／または１２ｂの替わりに所望の光学部材が積層されてもよい。また、第１の表示体構成部材２１は、段差を有しないものであってもよい。さらには、第１の表示体構成部材２１のみならず、第２の表示体構成部材２２も粘着剤層１１側に段差を有するものであってもよい。
【実施例】
【０１２９】
以下、実施例等により本発明をさらに具体的に説明するが、本発明の範囲はこれらの実施例等に限定されるものではない。
【０１３０】
〔実施例１〕
１．（メタ）アクリル酸エステル重合体の調製
アクリル酸ｎ−ブチル６０質量部、アクリル酸メチル２０質量部、およびアクリル酸２−ヒドロキシエチル２０質量部を溶液重合法により共重合させて、（メタ）アクリル酸エステル重合体（Ａ）を調製した。この（メタ）アクリル酸エステル重合体（Ａ）の分子量を後述する方法で測定したところ、重量平均分子量（Ｍｗ）６０万であった。
【０１３１】
２．粘着性組成物の調製
上記工程１で得られた（メタ）アクリル酸エステル重合体（Ａ）１００質量部（固形分換算値；以下同じ）と、架橋剤（Ｂ）としてのトリメチロールプロパン変性トリレンジイソシアネート（トーヨーケム社製，製品名「ＢＨＳ８５１５」）０．２５質量部と、青色可視光吸収剤（Ｃ）としてのメロシアニン色素（山田化学工業社製，製品名「ＦＤＢ−００６」）０．０２５質量部と、シランカップリング剤としての３−グリシドキシプロピルトリメトキシシラン０．２５質量部とを混合し、十分に撹拌して、メチルエチルケトンで希釈することにより、粘着性組成物の塗布溶液を得た。
【０１３２】
ここで、（メタ）アクリル酸エステル重合体（Ａ）を１００質量部（固形分換算値）とした場合の粘着性組成物の各配合（固形分換算値）を表１に示す。なお、表１に記載の略号等の詳細は以下の通りである。
[（メタ）アクリル酸エステル重合体（Ａ）]
ＢＡ：アクリル酸ｎ−ブチル
ＭＡ：アクリル酸メチル
ＨＥＡ：アクリル酸２−ヒドロキシエチル
２ＥＨＡ：アクリル酸２−エチルヘキシル
ＡＣＭＯ：Ｎ−アクリロイルモルホリン
ＩＢＸＡ：アクリル酸イソボルニル
ＡＡ：アクリル酸
[架橋剤（Ｂ）]
ＴＤＩ：トリメチロールプロパン変性トリレンジイソシアネート（トーヨーケム社製，製品名「ＢＨＳ８５１５」）
ＸＤＩ：トリメチロールプロパン変性キシリレンジイソシアネート（綜研化学社製，製品名「ＴＤ−７５」）
エポキシ：１，３−ビス（Ｎ，Ｎ−ジグリシジルアミノメチル）シクロヘキサン（三菱ガス化学社製，製品名「ＴＥＴＲＡＤ−Ｃ」）
[青色可視光吸収剤（Ｃ）]
メロシアニン色素（山田化学工業社製，製品名「ＦＤＢ−００６」）
銅ポルフィリン錯体（山田化学工業社製，製品名「ＦＤＢ−００１」）
【０１３３】
３．粘着シートの製造
上記工程２で得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布したのち、９０℃で１分間加熱処理して塗布層（厚さ：５０μｍ）を形成した。得られた塗布層付きの重剥離型剥離シートにおける塗布層側の面と、ポリエチレンテレフタレートフィルムの片面をシリコーン系剥離剤で剥離処理した軽剥離型剥離シート（リンテック社製，製品名「ＳＰ−ＰＥＴ３８１１３０」）の剥離処理面とを貼合し、２３℃、５０％ＲＨの条件下で７日間養生することにより、重剥離型剥離シート／粘着剤層（厚さ：５０μｍ）／軽剥離型剥離シートの構成からなる粘着シートを作製した。
【０１３４】
なお、上記粘着剤層の厚さは、ＪＩＳ  Ｋ７１３０に準拠し、定圧厚さ測定器（テクロック社製，製品名「ＰＧ−０２」）を使用して測定した値である。
【０１３５】
〔実施例２〜４，６〜１０，比較例１〜２〕
（メタ）アクリル酸エステル重合体（Ａ）を構成する各モノマーの種類および割合、（メタ）アクリル酸エステル重合体（Ａ）の重量平均分子量（Ｍｗ）、架橋剤（Ｂ）の種類および配合量、青色可視光吸収剤（Ｃ）の種類および配合量、ならびにシランカップリング剤の配合量を表１に示すように変更する以外、実施例１と同様にして粘着シートを製造した。
【０１３６】
〔実施例５〕
１．粘着性組成物の調製
実施例１と同様にして調製した（メタ）アクリル酸エステル重合体（Ａ）１００質量部と、架橋剤（Ｂ）としてのトリメチロールプロパン変性トリレンジイソシアネート（トーヨーケム社製，製品名「ＢＨＳ８５１５」）０．２５質量部と、青色可視光吸収剤（Ｃ）としてのメロシアニン色素（山田化学工業社製，製品名「ＦＤＢ−００６」）０．００８質量部および銅ポルフィリン錯体（山田化学工業社製，製品名「ＦＤＢ−００１」）０．００２質量部と、シランカップリング剤としての３−グリシドキシプロピルトリメトキシシラン（信越化学工業社製，製品名「ＫＢＭ−４０３」）０．２５質量部とを混合し、十分に撹拌して、メチルエチルケトンで希釈することにより、粘着性組成物の塗布溶液を得た。
【０１３７】
２．粘着シートの製造
上記工程１で得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布したのち、９０℃で１分間加熱処理して塗布層（厚さ：５０μｍ）を形成することで、塗布層付きの重剥離型剥離シートを作製した。
【０１３８】
一方、上記工程１で得られた粘着性組成物の塗布溶液を、ポリエチレンテレフタレートフィルムの片面をシリコーン系剥離剤で剥離処理した軽剥離型剥離シート（リンテック社製，製品名「ＳＰ−ＰＥＴ３８１１３０」）の剥離処理面に、ナイフコーターで塗布したのち、９０℃で１分間加熱処理して、厚さが５０μｍの塗布層を形成することで、厚さ５０μｍの塗布層付きの軽剥離型剥離シートを２つ作製した。
【０１３９】
上記の通り得られた塗布層付きの重剥離型剥離シートにおける塗布層側の面と、上記で得られた１つの厚さ５０μｍの塗布層付きの軽剥離型剥離シートの塗布層側の面とを貼付し、厚さが合計１００μｍである塗布層が、重剥離型剥離シートと軽剥離型剥離シートとにより挟まれてなる第１の積層体を得た。
【０１４０】
続いて、上記第１の積層体から軽剥離型剥離シートを剥離して露出した塗布層の露出面に対して、上記で得られたもう１つの厚さ５０μｍの塗布層付きの軽剥離型剥離シートの塗布層側の面を貼付し、厚さが合計１５０μｍである塗布層が、重剥離型剥離シートと軽剥離型剥離シートとにより挟まれてなる第２の積層体を得た。
【０１４１】
上記第２の積層体を、２３℃、５０％ＲＨの条件下で７日間養生することにより、重剥離型剥離シート／粘着剤層（厚さ：１５０μｍ）／軽剥離型剥離シートの構成からなる粘着シートを作製した。
【０１４２】
なお、実施例および比較例で形成した粘着剤層（粘着性組成物）中におけるメロシアニン色素の含有量をＸ質量％、粘着剤層の厚さをＺμｍとしたときの、Ｘ×Ｚを計算した。同様に、実施例および比較例で形成した粘着剤層（粘着性組成物）中における銅ポルフィリン錯体の含有量をＹ質量％、粘着剤層の厚さをＺμｍとしたときの、Ｙ×Ｚを計算した。結果を表１に示す。
【０１４３】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１４４】
〔試験例１〕（吸収スペクトル測定）
実施例および比較例で使用したメロシアニン色素および銅ポルフィリン錯体をトルエンで１０万倍希釈し、これをサンプルとした。得られたサンプルについて、分光光度計（ＳＨＩＭＡＤＺＵ社製，製品名「ＵＶ−ＶＩＳ−ＮＩＲ ＳＰＥＣＴＲＯＰＨＯＴＯＭＥＴＥＲ ＵＶ−３６００」）を使用し、紫外・可視吸収スペクトル法（ＵＶ−Ｖｉｓスペクトル法）によって吸収スペクトル測定を行った。メロシアニン色素の測定結果としてのグラフを図３に、銅ポルフィリン錯体の測定結果としてのグラフを図４に示す。
【０１４５】
図３により、上記メロシアニン色素の最大吸収波長は４４９ｎｍであり、当該最大吸収波長の吸光度の半値に対応する吸収波長域は４１８〜４８２ｎｍであり、当該最大吸収波長における半値幅は６４ｎｍであると読み取ることができる。また、図４により、上記銅ポルフィリン錯体の最大吸収波長は４２１ｎｍであり、当該最大吸収波長の吸光度の半値に対応する吸収波長域は４１５〜４２８ｎｍであり、当該最大吸収波長における半値幅は１３ｎｍであると読み取ることができる。
【０１４６】
〔試験例２〕（ゲル分率の測定）
実施例および比較例で得られた粘着シートを８０ｍｍ×８０ｍｍのサイズに裁断して、その粘着剤層をポリエステル製メッシュ（メッシュサイズ２００）に包み、その質量を精密天秤にて秤量し、上記メッシュ単独の質量を差し引くことにより、粘着剤のみの質量を算出した。このときの質量をＭ１とする。
【０１４７】
次に、上記ポリエステル製メッシュに包まれた粘着剤を、室温下（２３℃）で酢酸エチルに２４時間浸漬させた。その後粘着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着剤のみの質量を算出した。このときの質量をＭ２とする。ゲル分率（％)は、（Ｍ２／Ｍ１）×１００で表される。結果を表２に示す。
【０１４８】
〔試験例３〕（貯蔵弾性率の測定）
実施例および比較例で得られた粘着シートから剥離シートを剥がし、粘着剤層を厚さ３ｍｍになるように複数層積層した。得られた粘着剤層の積層体から、直径８ｍｍの円柱体（高さ３ｍｍ）を打ち抜き、これをサンプルとした。
【０１４９】
上記サンプルについて、ＪＩＳ Ｋ７２４４−６に準拠し、粘弾性測定装置（Ｐｈｙｓｉｃａ社製，製品名「ＭＣＲ３００」）を用いてねじりせん断法により、以下の条件で貯蔵弾性率（ＭＰａ）を測定した。結果を表２に示す。
測定周波数：１Ｈｚ
測定温度：２３℃
【０１５０】
〔試験例４〕（粘着力の測定）
実施例および比較例で得られた粘着シートから軽剥離型剥離シートを剥離し、露出した粘着剤層を、易接着層を有するポリエチレンテレフタレート（ＰＥＴ）フィルム（東洋紡社製，製品名「ＰＥＴ  Ａ４３００」，厚さ：１００μｍ）の易接着層に貼合し、剥離シート／粘着剤層／ＰＥＴフィルムの積層体を得た。得られた積層体を２５ｍｍ幅、１００ｍｍ長に裁断し、これをサンプルとした。
【０１５１】
２３℃、５０％ＲＨの環境下にて、上記サンプルから重剥離型剥離シートを剥離し、露出した粘着剤層をソーダライムガラス（日本板硝子社製）に貼付したのち、栗原製作所社製オートクレーブにて０．５ＭＰａ、５０℃で、２０分加圧した。その後、２３℃、５０％ＲＨの条件下で２４時間放置してから、引張試験機（オリエンテック社製，製品名「テンシロン」）を用い、剥離速度３００ｍｍ/ｍｉｎ、剥離角度１８０度の条件で粘着力（Ｎ／２５ｍｍ）を測定した。ここに記載した以外の条件はＪＩＳ Ｚ ０２３７:２００９に準拠して、測定を行った。結果を表２に示す。
【０１５２】
〔試験例５〕（全光線透過率の測定）
実施例および比較例で得られた粘着シートの粘着剤層をガラスに貼合して、これを測定用サンプルとした。ガラスでバックグラウンド測定を行った上で、上記測定用サンプルについて、ＪＩＳ Ｋ７３６１−１：１９９７に準じて、ヘイズメーター（日本電色工業社製，製品名「ＮＤＨ−２０００」）を用いて全光線透過率（％）を測定した。結果を表２に示す。
【０１５３】
〔試験例６〕（透過率の測定）
実施例および比較例で得られた粘着シートの粘着剤層をガラスに貼合して、これを測定用サンプルとした。ブランクでバックグラウンド測定を行った上で、当該粘着剤層について、分光光度計（ＳＨＩＭＡＤＺＵ社製，製品名「ＵＶ−ＶＩＳ−ＮＩＲ ＳＰＥＣＴＲＯＰＨＯＴＯＭＥＴＥＲ ＵＶ−３６００」）を用いて透過率を測定し、波長４２０ｎｍ、４４０ｎｍ、４６０ｎｍおよび４８０ｎｍの光線透過率（％）を抽出した。測定には、付属の大形試料室ＭＰＣ−３１００を用い、内蔵の積分球を使用せずに測定を行った。結果を表２に示す。
【０１５４】
〔試験例７〕（段差追従性の評価）
ガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷による段差（段差の高さ：５μｍ，１０μｍ）を有する段差付ガラス板を作製した。
【０１５５】
実施例および比較例で得られた粘着シートから軽剥離型剥離シートを剥がし、露出した粘着剤層を、易接着層を有するポリエチレンテレフタレートフィルム（東洋紡社製，製品名「ＰＥＴ  Ａ４３００」，厚さ：１００μｍ）の易接着層に貼合した。次いで、重剥離型剥離シートを剥がし、粘着剤層を表出させた。そして、ラミネーター（フジプラ社製，製品名「ＬＰＤ３２１４」）を用いて、粘着剤層が額縁状の印刷全面を覆うように上記積層体を各段差付ガラス板にラミネートし、これを評価用サンプルとした。
【０１５６】
得られた評価用サンプルを、５０℃、０．５ＭＰａの条件下で３０分間オートクレーブ処理した後、常圧、２３℃、５０％ＲＨにて２４時間放置した。次いで、８５℃、８５％ＲＨの湿熱条件下にて７２時間保管し（耐久試験）、その後、以下の基準に基づいて段差追従性を評価した。なお、段差追従性は、粘着剤層により印刷段差が完全に埋められている場合には良好と判断し、印刷段差と粘着剤層との界面で浮きや剥がれなどが観察された場合は、印刷段差に追従できなかったと判断される。結果を表２に示す。
◎：印刷段差１０μｍで良好
○：印刷段差５μｍで良好
×：印刷段差５μｍで浮き剥がれ有り
【０１５７】
〔試験例８〕（ブリードアウト性の評価）
実施例および比較例で得られた粘着シートを、−４０℃の条件下、または８５℃、８５％ＲＨの条件下にて７２時間保管し、次いで、常圧、２３℃、５０％ＲＨにて２４時間静置した。その後、粘着シートの外観を目視により確認し、以下の基準に基づいてブリードアウト性を評価した。結果を表２に示す。
○：粘着剤層からの溶出、析出等による外観変化なし
×：粘着剤層からの溶出、析出等による外観変化あり
【０１５８】
【表１】
2019077784.tif 000003
【０１５９】
【表２】
2019077784.tif 000004
【０１６０】
表２から分かるように、実施例で得られた粘着シートは、全光線透過率を高く維持しつつ、青色可視光のカット性に優れるとともに、ブリードアウト性および段差追従性にも優れていた。
【産業上の利用可能性】
【０１６１】
本発明の粘着シートは、例えば、ＬＥＤディスプレイにおける表示体構成部材同士の貼合、特に、段差を有する保護パネルと所望の表示体構成部材との貼合などに好適に使用することができる。
【符号の説明】
【０１６２】
１…粘着シート
１１…粘着剤層
１２ａ，１２ｂ…剥離シート
２…表示体
２１…第１の表示体構成部材
２２…第２の表示体構成部材
３…印刷層
【図１】
2019077784.tif 000005
【図２】
2019077784.tif 000006
【図３】
2019077784.tif 000007
【図４】
2019077784.tif 000008